FR 3059831 A1 20180608 FR 1661790 A 20161201 1 La présente invention concerne le domaine des batteries secondaires au lithium, sodium, potassium ou magnésium. Elle a plus particulièrement pour objet l'utilisation de l'acide 4,5-imidazoledicarboxylique pour l'obtention d'un matériau actif d'électrodes pour ces batteries secondaires, en particulier pour des batteries lithium-ion. Les batteries au lithium sont de plus en plus utilisées comme sources d'énergie autonome, en particulier dans les équipements portables, où ils remplacent progressivement les accumulateurs nickel-cadmium (NiCd) et nickel-hydrure métallique (NiMH). Cette évolution s'explique par l'amélioration continue des performances des accumulateurs au lithium, leur conférant ainsi des densités d'énergie nettement supérieures à celles proposées par les filières NiCd et NiMH. Les batteries au lithium trouvent de multiples applications, notamment dans les nouvelles technologies de l'information et de la communication (NTIC), des dispositifs médicaux, les véhicules électriques, le stockage de l'énergie de cellules photovoltaïques, etc. Ces générateurs électrochimiques au lithium fonctionnent classiquement sur le principe d'insertion ou de désinsertion (ou intercalation-désintercalation) du lithium sur au moins une électrode. En particulier, dans un accumulateur lithium-ion, les cations Li+ font ainsi des allers-retours entre les électrodes, respectivement positive et négative, à chaque charge et décharge de l'accumulateur. Le matériau actif de l'électrode positive est capable de libérer des ions lithium au moment de la charge et d'incorporer des ions lithium au moment de la décharge. Outre le phénomène d'insertion ou de désinsertion on peut également rencontrer des mécanismes liés à la formation d'alliages ou de réactions dites « de conversions » (réduction d'un cation métallique au degré d'oxydation 0 sous forme de nanoparticules en parallèle de la formation de Li02/Li20 puis oxydo-réduction de l'oxyde de lithium catalysé par les nanoparticules métalliques). D'une manière générale, les composés actifs d'électrodes utilisés dans les accumulateurs commerciaux sont, pour l'électrode positive, des composés lamellaires tels que LiCoO2, LiNiO2 et mixtes Li(Ni, Co, Mn, A1)02 ou des composés de structure spinelle de compositions proches de LiMn2O4. L'électrode négative est généralement du carbone (graphite, coke, etc.) ou éventuellement le spinelle Li4Ti5O12 ou un métal formant un alliage avec le lithium (Sn, Si, etc.). 3059831 2 Pour répondre plus particulièrement aux nouveaux marchés de l'automobile hybride et électrique ou du solaire photovoltaïque, les contraintes de coût, de volume de production et de performances en puissance imposent la recherche de nouveaux matériaux actifs d'électrode. 5 Dans cette optique, des molécules organiques ont déjà été proposées pour leur aptitude à capter du lithium de façon réversible en libérant ou en captant un électron, telles que par exemple la phénanthraquinone, l'acide 2,5-dihydroxytéréphtalique, le téréphtalate de lithium ou encore l'hydroquinone [1]. La présente invention vise à proposer de nouveaux composés utilisables 10 comme matériau actif d'électrode pour des batteries secondaires au lithium, sodium, potassium ou magnésium, de préférence des batteries secondaires au lithium. Ainsi, les inventeurs ont constaté que l'acide 4,5-imidazoledicarboxylique possède une activité électrochimique particulièrement intéressante pour une application comme matériau actif d'électrode, et notamment pour une batterie secondaire au lithium. 15 Ainsi, l'invention concerne, selon un premier de ses aspects, l'utilisation comme matériau actif d'électrode d'un composé de formule (I) : X3 X 1\ 0 N O 0 X2 (1) dans laquelle Xi, X2 et X3 identiques ou différents, représentent un atome choisi parmi l'hydrogène et le lithium, le sodium ou le potassium, 20 à l'état de base ou de sel ; ainsi que ses formes tautomères. Comme illustré dans les exemples qui suivent, de tels composés s'avèrent particulièrement avantageux comme matériau actif d'électrodes pour des batteries secondaires au lithium, au sodium, au potassium ou au magnésium, de préférence au 25 lithium. Avantageusement, contrairement aux électrodes classiques à base de matériaux inorganiques d'insertion pulvérulents, les électrodes comprenant les composés de l'invention peuvent être mises en forme selon des techniques classiques d'enduction ou 3059831 3 d'impression, ou toute autre technique de mise en oeuvre de matériaux organiques en solution (techniques de coating comme la tournette, le deep-coating, le spray, le drop casting) ou à l'état fondu (technique d'extrusion, d'injection, de rotomoulage, d'extrusion soufflage...). 5 L'invention concerne ainsi, selon un autre de ses aspects, une électrode comprenant un composé de formule (I) précitée. Elle concerne encore, selon un autre de ses aspects, un générateur électrochimique, en particulier une batterie secondaire au lithium, comprenant une telle électrode. D'autres caractéristiques, variantes et avantages des composés mis en oeuvre 10 selon l'invention ressortiront mieux à la lecture de la description, des exemples et figures qui vont suivre, donnés à titre illustratif et non limitatif de l'invention. Dans la suite du texte, les expressions « compris entre ... et ... » et « allant de à ... » et « variant de ... à ... » sont équivalentes et entendent signifier que les bornes sont incluses, sauf mention contraire. 15 Sauf indication contraire, l'expression « comportant/comprenant un(e) » doit être comprise comme « comportant/comprenant au moins un(e) ». COMPOSES DE L'INVENTION Comme précisé ci-dessus, les composés mis en oeuvre pour former un matériau 20 actif d'électrode sont de formule (I) suivante : X3 X 1\ 0 N O 0 X2 (1) dans laquelle Xi, X2 et X3 identiques ou différents, représentent un atome choisi parmi l'hydrogène et le lithium, le sodium ou le potassium. Il est entendu que la nature des groupements Xi, X2 et X3, différents d' atome(s) 25 d'hydrogène de la formule (I) dépend de l'application envisagée, plus précisément de la nature de la batterie secondaire pour laquelle le composé est destiné à être mis en oeuvre (batterie au lithium, au sodium, au potassium). 3059831 4 De préférence, Xi, X2 et X3, identiques ou différents, sont choisis parmi l'hydrogène et le lithium. De tels composés trouvent une application particulièrement intéressante comme matériau actif d'électrode dans des batteries secondaires au lithium. La présente invention concerne également les formes tautomériques des 5 composés de formule (I) selon l'invention. On entend par une « une forme tautomère », un isomère de constitution dont la structure diffère par la position d'un atome, par exemple un atome d'hydrogène, et d'une ou de plusieurs liaisons multiples. Deux formes tautomères sont capables de se transformer facilement et réversiblement l'une en l'autre. 10 Les composés de formule (I) peuvent exister à l'état de bases ou de sels. De tels sels font également partie de l'invention. Par exemple, les sels peuvent être des sels de cation alcalin, alcalino-terreux ou de métaux de transition, tel que par exemple le carboxylate de lithium/Na. 15 Selon un mode de réalisation particulièrement préféré, les radicaux X1, X2 et X3 du composé de formule (I) représentent des atomes d'hydrogène. Autrement dit, le composé de formule (I) mis en oeuvre comme matériau actif d'électrode est l'acide 4,5-imidazoledicarboxylique de formule (A) représentée ci-dessous : (A) 20 Selon un autre mode de réalisation particulier, le composé mis en oeuvre selon l'invention est une forme lithiée, sodée ou potassée de la molécule acide 4,5- imidazoledicarboxylique, notamment pour une application comme matériau actif d'électrode, respectivement dans une batterie secondaire au lithium, sodium ou potassium. Autrement dit, il s'agit d'un composé de formule (I') : 3059831 5 X', X3 N O 0 X2 dans laquelle l'un des X'', X'2, et X3' représente un atome de lithium, de sodium ou de potassium, les deux autres, identiques ou différents, représentant un atome d'hydrogène ou un atome de lithium, de sodium ou de potassium ; 5 à l'état de base ou de sel, ou l'une de ses formes tautomères. De préférence, l'un des X'1, X'2, et X3' représente un atome de lithium, les deux autres, identiques ou différents, représentant un atome d'hydrogène ou de lithium. En particulier, Xi', X2' et X3' représentent des atomes de lithium. Ainsi, selon un autre de ses aspects, l'invention concerne un composé de 10 formule (I') : X', X3 N O 0 X2 dans laquelle l'un des X'1, X'2, et X3' représente un atome de lithium, de sodium ou de potassium, les deux autres, identiques ou différents, représentant un atome d'hydrogène ou un atome de lithium, de sodium ou de potassium ; 15 à l'état de base ou de sel, ou l'une de ses formes tautomères. De préférence, l'un des X'1, X'2, et X3' représente un atome de lithium, les deux autres, identiques ou différents, représentant un atome d'hydrogène ou de lithium. En particulier, X1', X2' et X3' représentent des atomes de lithium. 20 Les composés de formule (I) tels que définis ci-dessus peuvent être disponibles commercialement ou préparés par des méthodes générales connues de l'homme du métier. 3059831 6 A titre d'exemple, l'acide 4,5-imidazoledicarboxylique (A) est disponible commercialement par exemple auprès du fournisseur Sigma Aldrich. La forme lithiée de l'acide 4,5-imidazoledicarboxylique peut, quant à elle, être obtenue préalablement, par exemple par réaction acide-base avec une base telle que LiOH, 5 Li2CO3, avec des hydrures tels que LiH ou avec un organolithien, à partir de l'acide 4,5-imidazoledicarboxylique. Alternativement, elle peut être obtenue in situ à partir de la mise en oeuvre de l'acide 4,5-imidazoledicarboxylique pour préparer une électrode d'un générateur électrochimique, lors la première réduction. Il en est de même pour les formes potassées et sodées qui peuvent être 10 obtenues soit préalablement, par exemple par réaction acide-base à partir de l'acide 4,5-imidazoledicarboxylique ou in situ à partir de la mise en oeuvre de l'acide 4,5-imidazoledicarboxylique pour préparer une électrode d'un générateur électrochimique, lors la première réduction. Les composés selon l'invention se présentent généralement sous forme d'un 15 solide qui se prête à une utilisation telle quelle ou par exemple en solution. 1VIATERIAU ACTIF D'ELECTRODE Comme mentionné précédemment, les composés de formule (I) sont utilisés comme matériaux actifs d'électrode. 20 Par « matériau actif d'électrode », on entend au sens de l'invention un matériau d'insertion/désinsertion d'un cation Cn+ dans lequel n vaut 1 ou 2 (Li+, Na+, K+ ou Mg2+) d'une électrode d'un générateur électrochimique. Plus particulièrement, le matériau actif de l'électrode positive est capable de libérer des ions Cn+ au moment de la charge et d'incorporer des ions Cn+ au moment de la décharge du générateur électrochimique. 25 Inversement, le matériau actif de l'électrode négative est capable d'incorporer des ions Cn+ au moment de la charge et de libérer des ions Cn+ au moment de la décharge du générateur électrochimique. Le composé de formule (I) peut aussi bien être utilisé comme matériau actif d'électrode positive ou comme matériau actif d'électrode négative. 30 De préférence, il est utilisé comme matériau actif d'électrode négative, en particulier pour un générateur électrochimique, notamment pour une batterie secondaire au lithium, au sodium, au potassium ou au magnésium, de préférence au litihium. 3059831 7 Selon un mode de réalisation particulier, le composé de formule (I) peut être mis en oeuvre conjointement avec un ou plusieurs additif(s) conducteur(s) électronique(s). Le ou lesdits additifs conducteurs électroniques peuvent être choisis parmi des fibres de carbone, du noir de carbone, des nanotubes de carbone, du graphène et leurs 5 analogues. Un additif conducteur particulièrement préféré est le noir de carbone de type Super PTM. Selon un mode de réalisation préféré, le ou lesdits additif(s) conducteur(s) électronique(s) et le ou lesdits composé(s) de formule (I) peuvent être mis en oeuvre dans 10 un ratio pondéral composé(s) de formule (I)/additif(s) conducteur(s) électronique(s) compris entre 0,5 et 200, de préférence entre 1 et 20, en particulier entre 1 et 5. Selon un autre mode de réalisation particulier, le composé de formule (I) peut être mis en oeuvre conjointement avec un ou plusieurs liant(s). 15 De tels liants peuvent être choisi(s) parmi des liants fluorés, en particulier parmi le polytétrafluoroéthylène, le polyfluorure de vinylidène (PVDF), les polymères dérivés de carboxyméthylcellulose, les polysaccharides et les latex notamment de type caoutchouc styrène-butadiène (SBR ou en langue anglaise « styrene-butadiene rubber »). Un liant particulièrement préféré est le poly(fluorure de vinylidène) (PVDF). 20 Selon un mode de réalisation préféré, le ou lesdits liants et le ou lesdits composé(s) de formule (I) peuvent être mis en oeuvre dans un ratio massique composé(s) de formule (I)/liant(s) compris entre 1 et 50, de préférence entre 2 et 20. L'invention concerne aussi, selon un autre de ses aspects, un matériau actif 25 d'électrode comprenant au moins un composé de formule (I'), forme lithiée, sodée ou potassée de l'acide 4,5-imidazoledicarboxylique. Dans le cadre de ce mode de réalisation particulier, un tel matériau peut éventuellement comprendre en outre un ou plusieurs aditifs conducteurs électroniques, en particulier tels que décrits précédemment. 30 Selon un autre de ses aspects, l'invention concerne encore un matériau actif d'électrode comprenant au moins un composé de formule (I) dans laquelle Xi, X2 et X3 3059831 8 représentent un atome d'hydrogène (autrement dit, l'acide 4,5-imidazoledicarboxylique) et au moins un additif conducteur électronique, en particulier tels que décrits précédemment. Le matériau d'électrode peut être préparé sous la forme d'une poudre dispersée 5 ou en solution. Comme indiqué précédemment, le matériau d'électrode peut en outre être combiné avec un ou plusieurs composés additionnels classiquement mis en oeuvre, comme par exemple un liant. Avantageusement, ce matériau est immobilisé au niveau de l'électrode. 10 Electrode Selon encore un autre de ses aspects, l'invention concerne une électrode comprenant au moins un composé de formule (I) tel que défini précédemment et éventuellement un ou plusieurs additif(s) conducteur(s) électronique(s) et/ou liant(s), en 15 particulier tels que décrits précédemment. De préférence, le ou lesdits composé(s) de formule (I) représente(nt) de 10 % à 95 % en poids du poids total de l'électrode, en particulier plus de 40 % en poids, et plus particulièrement de 40 % à 80 % en poids, par rapport au poids total de ladite électrode. Une électrode selon l'invention peut être utilisée comme électrode positive ou 20 comme électrode négative, de préférence comme électrode négative, en particulier d'un générateur électrochimique, notamment d'une batterie secondaire au lithium. De manière classique, une électrode selon l'invention peut comporter un collecteur de courant sur lequel est appliqué au moins un composé de formule (I), 25 notamment via les techniques développées ci-dessous. Par exemple, du cuivre, du feutre de carbone ou de l'acier inoxydable peuvent être utilisés comme collecteur de courant pour une électrode positive ; et du cuivre, ou de l'acier, traités en une feuille découpée, un métal en mousse ou une plaque de feuille laminé, par exemple, peuvent être utilisés comme collecteur de courant pour une électrode 30 négative. 3059831 9 Selon un mode de réalisation particulier, une électrode selon l'invention comprend un collecteur de courant à base de cuivre, par exemple sous la forme d'une feuille de cuivre. Comme évoqué précédemment, une électrode selon l'invention peut en outre 5 comprendre un ou plusieurs additif(s) conducteur(s) électronique(s), notamment choisi(s) parmi les additifs listés précédemment, en particulier le noir de carbone. Selon un mode de réalisation préféré, le ou lesdits additifs conducteurs électroniques peuvent être présents en une quantité inférieure ou égale à 60 % en poids par rapport au poids total de ladite électrode, de préférence inférieure ou égale à 40 % en 10 poids, et plus particulièrement inférieure ou égale à 20 % en poids, par rapport au poids total de ladite électrode. Selon un mode de réalisation particulier, une électrode selon l'invention peut comprendre un ou plusieurs liant(s), notamment choisi parmi les liants listés précédemment, en particulier le poly(fluorure de vinylidène). 15 Selon un mode de réalisation préféré, le ou lesdits liants peuvent être présents en une quantité inférieure ou égale à 40 % en poids, par rapport au poids total de l'électrode, de préférence inférieure ou égale à 20 % en poids, notamment inférieure ou égale à 10 % en poids, et plus particulièrement inférieure ou égale à 5 % en poids, par 20 rapport au poids total de l'électrode. Une électrode peut en outre comprendre d'autres additifs couramment mis en oeuvre pour des électrodes de générateurs électrochimiques, en particulier pour des batteries secondaires au lithium. 25 Procédé de préparation d'électrode Une électrode selon l'invention peut être préparée via au moins les étapes consistant en : (i) disposer d'un mélange formé d'au moins un composé de formule (I) tel que défini précédemment, d'une phase liquide en particulier comprenant un ou plusieurs solvants 30 organiques ou aqueux, et éventuellement d'un ou plusieurs additif(s) conducteur(s) électronique(s) et/ou liant(s) ; et 3059831 10 (ii) déposer ledit mélange de l'étape (i) par enduction ou par une technique d'impression sur un substrat de base ou par extrusion ou par colaminage. La dispersion de l'étape (i), lorsqu'elle est aqueuse, peut également comporter un épaississant, par exemple de type carboxy méthylcellulose, hydroxypropyle 5 méthylcellulose, et/ou un surfactant et/ou un sel (LiOH par exemple). A titre d'exemple de solvant organique, la dispersion en étape (i) peut comprendre la N-méthyl-2-pyrrolidone. Une telle dispersion est également couramment appelée « encre ». L'encre peut par exemple être déposée selon l'étape (ii) sur un collecteur de courant, tel qu'une feuille métallique, par exemple en cuivre. Le dépôt de l'encre peut par exemple être réalisé par 10 flexographie, héligravure, sérigraphie, jet d'encre ou spray. L'homme du métier est à même d'ajuster les conditions de mise en oeuvre de ces différentes techniques. Batterie secondaire au lithium, au sodium, au potassium ou au magnésium Comme évoqué précédemment, la présente invention se rapporte à une batterie 15 secondaire au lithium, au sodium, au potassium ou au magnésium, comprenant une électrode selon l'invention. De préférence, il s'agit d'une batterie secondaire au lithium. Il peut s'agir d'une batterie lithium métal, lithium-ion, lithium-polymère, lithium-soufre, lithium-air ou supercondensateur, et de préférence une batterie lithium-ion. 20 Le reste de la batterie peut être formée selon des méthodes conventionnelles. De manière générale, les batteries lithium-ion présentent une architecture avec deux électrodes (une électrode positive et une électrode négative), toutes les deux revêtues sur un collecteur de courant conducteur électrique, disposées de part et d'autre d'un séparateur organique ou inorganique. Les deux techniques de montage de cette architecture 25 actuellement les plus utilisées sont le bobinage (enroulement des différents constituants dans une géométrie cylindrique ou prismatique) et le stack (empilement couche par couche des différents éléments). Bien entendu, d'autres techniques de montage pour former une batterie sont envisageables, telles que les techniques de l'impression. L'électrode selon l'invention peut constituer l'électrode positive ou l'électrode 30 négative de la batterie. De préférence, elle constituera l'électrode négative. 3059831 11 L'invention va maintenant être décrite au moyen des figures et exemples suivants donnés bien entendu à titre illustratif et non limitatif de l'invention. 5 FIGURES Figure 1 : Courbes de voltampérométrie cyclique d'une pile bouton selon l'invention obtenues selon l'exemple 2 (anode : lithium métallique ; cathode : acide 4,5-imidazoledicarboxylique:SuperP:Liant = 40:40:20 (massique) sur un collecteur de courant en cuivre) ; 10 Figure 2: Courbes de voltampérométrie cyclique d'une pile bouton non conforme à l'invention, obtenues selon l'exemple 2 (anode : lithium métallique ; cathode : SuperP:Liant = 2 :1 (massique) sur un collecteur de courant en cuivre) ; Figure 3 : Capacités spécifiques en fonction du nombre de cycles (tests effectués à C/20 entre 0,1 et 3 V) obtenues selon l'exemple 3 pour une pile bouton dans le 15 cas où la cathode comprend l'acide 4,5-imidazoledicarboxylique (figure 3a) et dans le cas où la cathode comprend uniquement du noir de carbone (figure 3b). EXEMPLES 20 EXEMPLE 1 Préparation d'une électrode selon l'invention Une électrode ayant la composition acide 4,5-imidazoledicarboxylique:SuperP:Liant = 40:40:20 (en % massique) est préparée selon 25 les étapes suivantes. 40 % (en masse) d'acide 4,5-imidazoledicarboxylique, 40% de carbone de type Super PTM et 20 % de poly(fluorure de vinylidène) (PVDF) sont mélangés avec de la Nméthyl-2-pyrrolidone afin de fabriquer une encre. Cette encre est ensuite enduite à 100 jam d'épaisseur (humide) sur une feuille 30 de cuivre, puis est séchée dans une étuve à 60°C pendant une nuit. 3059831 12 Le lendemain, des disques de 14 mm de diamètre sont découpés puis placés sous presse à 10 tonnes (étape dite de calandrage). Les disques sont ensuite mis à sécher sous vide pendant 48 h à une température de 80°C. Les électrodes ainsi obtenues sont testées dans un accumulateur lithium-métal 5 de type « pile bouton » comme décrit en exemple 2. EXEMPLE 2 Fabrication d'une pile bouton selon l'invention 10 Afin de déterminer les performances électrochimiques du matériau d'électrode selon l'invention, un accumulateur lithium-métal de type « pile bouton » est réalisé avec : - une électrode négative (anode) de lithium métallique (disque de lithium de 16 mm de diamètre découpé dans un feuillard de 180 pm) ; - une électrode positive (cathode) telle que préparée en exemple 1, comprenant l'acide 15 4,5-imidazoledicarboxylique ; et - un séparateur de type Celgard 2400® (séparateur de membrane microporeux) imbibé d'un électrolyte de type LP 30® (1M de LiPF6 en solution dans un mélange de carbonate d'éthylène et de carbonate de diméthyle). 20 EXEMPLE 3 Efficacité d'une pile-bouton intégrant une électrode selon l'invention Voltampérométrie cyclique 25 La pile bouton préparée en exemple 2 est analysée en voltampérométrie cyclique afin d'observer les phénomènes électrochimiques ayant lieu dans la batterie. Les courbes de voltampérométrie cyclique sont mesurées en balayant le potentiel de l'électrode de travail (comprenant le matériau de l'invention) entre 0,1 et 3 V vs Li+/Li° (le lithium métal servant à la fois de contre-électrode et d'électrode de 30 référence) à une vitesse de 0,1 mV/s. Les résultats obtenus (Figure 1) en voltampérométrie cyclique montrent que la pile bouton à base d'acide 4-5 imidazoledicarboxilique a une activité électrochimique dans 3059831 13 la plage de 0,1 V à 3 V vs Li+/Li°. En effet, un courant important, en réduction d'une part et en oxydation d'autre part, est détecté sur cette gamme de potentiel démontrant l'activité électrochimique partiellement réversible du composé de l'invention. 5 Il convient de noter que, dans cette gamme de tension 0,1 V à 3 V, le carbone utilisé comme additif conducteur, peut également insérer du lithium. A titre de comparaison, une électrode est préparée comme décrit en exemple 1 sans introduire l'acide 4,5-imidazoledicarboxylique. Cette électrode a donc la composition SuperP:liant = 80:20 (en % massique). Une pile bouton intégrant comme cathode une telle 10 électrode est préparée comme décrit précédemment. Les courbes de voltampérométrie cyclique sont représentées en figure 2, et mettent en évidence que le carbone de type SuperPTM présente une activité électrochimique dans la plage de 0,1 V à 3 V vs Li+/Li°. 15 Tests galvanostatistiques De manière à pouvoir séparer la capacité, induite par la molécule organique d'acide 4-5 imidazoledicarboxilique, du carbone servant d'additif dans la fabrication de l'électrode, des tests galvanostatiques ont été effectués dans les bornes de potentiel 0,1 à 3 V à un régime de C/20 (régime d'une charge et d'une décharge en 20 heures). 20 Les graphes en figure 3 représentent les capacités spécifiques obtenues avec la pile bouton selon l'invention préparée en exemple 2 (figure 3a) et avec une pile-bouton, intégrant une électrode comprenant uniquement le carbone à titre d'additif conducteur et dénué d'acide 4,5-imidazoledicarboxylique, préparée à titre de comparaison, comme décrit en exemple 2 (figure 3b). 25 Pour ces deux piles, la capacité spécifique a donc été mesurée en fonction du nombre de cycles, en régime de charge et de décharge. Dans les deux cas, les résultats mettent en évidence une première décharge très importante qui correspond à une réduction irréversible du matériau actif et/ou à diverses réactions électrochimiques irréversibles telles que la décomposition de l'électrolyte à bas 30 potentiel sur la surface de l'électrode (majoritairement développée par le Super P). Par ailleurs, les résultats montrent très clairement que la capacité spécifique obtenue est nettement supérieure lorsque le matériau actif comprend de l'acide 4,5- 3059831 14 imidazoledicarboxylique (capacité stabilisée à 660 mAh/g) comparativement au cas où l'électrode comprend uniquement du noir de carbone (capacité stabilisée à 187 mAh/g). L'acide 4,5-imidazoledicarboxylique possède donc une activité électrochimique élevée intéressante pour des applications de types batteries Li-ion 5 organique. Référence [1] Liang et al. « Organic Electrode Materials for Rechargeable Lithium Batteries », Adv. Energy Mater., 2012, 2, 742-769. 10 REVENDICATIONS1. Utilisation comme matériau actif d'électrode d'un composé de formule (I) : X X1 `0 0 N N 0 0 X2 (1) dans laquelle Xi, X2 et X3, identiques ou différents, représentent un atome choisi parmi l'hydrogène et le lithium, le sodium ou le potassium, à l'état de base ou de sel ; ainsi que ses formes tautomères. 2. Utilisation selon la revendication 1, caractérisée en ce que Xi, X2 et X3, identiques ou différents, représentent un atome choisi parmi l'hydrogène et le lithium. 3. Utilisation selon la revendication 1 ou 2, caractérisée en ce que le composé de formule (I) est l'acide 4,5-imidazoledicarboxylique. 4. Utilisation selon l'une quelconque des revendications précédentes, caractérisée en ce que ledit composé de formule (I) est mis en oeuvre conjointement avec au moins un additif conducteur électronique, en particulier choisi parmi des fibres de carbone, du noir de carbone, des nanotubes de carbone, du graphène et leurs analogues. 5. Utilisation selon l'une quelconque des revendications précédentes, caractérisée en ce que ledit composé de formule (I) est mis en oeuvre conjointement avec au moins un liant, en particulier choisi parmi des liants fluorés, en particulier parmi le polytétrafluoroéthylène, le polyfluorure de vinylidène, les polymères dérivés de carboxyméthylcellulose, les polysaccharides et les latex notamment de type caoutchouc styrène-butadiène. 6. Utilisation selon l'une quelconque des revendications précédentes, comme matériau actif d'électrode négative, en particulier pour une batterie secondaire au lithium, au sodium, au potassium ou au magnésium, de préférence au lithium. 3059831 16 7. Composé de formule (I') : X' 1 X' 3 0 N 0 0 ) dans laquelle l'un des X'', X'2, et X3' représente un atome de lithium, de sodium ou de potassium, les deux autres, identiques ou différents, représentant un atome d'hydrogène ou 5 un atome de lithium, de sodium ou de potassium; à l'état de base ou de sel, ou l'une de ses formes tautomères. 8. Composé de formule (I') selon la revendication 7, dans lequel l'un des X'i, X'2, et X3' représente un atome de lithium, les deux autres, identiques ou différents, représentant un atome d'hydrogène ou de lithium, en particulier X1', X2' et X3' 10 représentent des atomes de lithium. 9. Matériau actif d'électrode comprenant au moins un composé de formule (I') tel que défini en revendication 7 ou 8 et, éventuellement, un ou plusieurs additif(s) conducteur(s) électronique(s), en particulier tel(s) que défini(s) en revendication 4. 10. Matériau actif d'électrode comprenant au moins un composé de formule (I) 15 tel que défini en revendication 3 et au moins un additif conducteur électronique, en particulier tel que défini en revendication 4. 11. Matériau selon la revendication 9 ou 10, se présentant sous la forme d'une poudre dispersée ou en solution. 12. Electrode comprenant un composé de formule (I) tel que défini en l'une 20 quelconque des revendications 1 à 3. 13. Electrode selon la revendication 12, comportant un collecteur de courant sur lequel est appliqué au moins ledit composé de formule (I). 14. Electrode selon la revendication 12 ou 13, comprenant un ou plusieurs additif(s) conducteur(s) électronique(s), en particulier tel(s) que défini(s) en revendication 25 4 et/ou un ou plusieurs liant(s) en particulier tel(s) que défini(s) en revendication 5. 15. Procédé de préparation d'une électrode telle que définie selon l'une quelconque des revendications 12 à 14, comprenant au moins les étapes consistant en : 3059831 17 (i) disposer d'un mélange formé d'au moins un composé de formule (I) tel que défini en l'une quelconque des revendications 1 à 3, d'une phase liquide, en particulier comprenant un ou plusieurs solvants organiques ou aqueux, et éventuellement d'un ou plusieurs additif(s) conducteur(s) électronique(s) et/ou liant(s) ; et 5 (ii) déposer ledit mélange de l'étape (i) par enduction ou par une technique d'impression sur un substrat de base ou par extrusion ou par colaminage. 16. Batterie secondaire au lithium, au sodium, au potassium ou au magnésium comprenant une électrode telle que définie selon l'une quelconque des revendications 12 à 14. 10 17. Batterie selon la revendication précédente, caractérisée en ce qu'il s'agit d'une batterie au lithium, de préférence choisie parmi une batterie lithium-métal, lithium-ion, lithium-polymère, lithium-soufre, lithium-air et supercondensateur, en particulier une batterie lithium-ion.